200°C的復彈性率G*(dyne/cm2)為5.0×105dyne/cm2時的角速度ω(rad/sec)作為ω1,200°C的復彈性率G*(dyne/cm2)為2.0×106dyne/cm2時的角速度ω(rad/sec)作為ω2的場合,ω2/ω1≥18。)在16.2-50的范圍內。)在12-50的范圍內。為ω2,則ω2/ω1≥18。)在12-50的范圍內。為ω2,則ω2/ω1≥13。)在12-50的范圍內。為ω2,則ω2/ω1≥18。)在12-50的范圍內。為ω2,則ω2/ω1≥13。)在12-50的范圍內。為ω2,則ω2/ω1≥18。)在12-50的范圍內。為ω2,則ω2/ω1≥13。(MFR10/MFR2在16.2-50的范圍)。,(A)密度為0.930-0.970g/cm3,理想的為0.935-0.965g/cm3,更理想的為0.940-0.960g/cm3。(2)將三角燒瓶加熱到140°C,攪拌約30分鐘,使溶解。(3)將該溶液用于GPC。:(1)裝置Waters社制(150C-ALC/GPC)。(2)柱東洋ソ-ダ制(GMH型)。(3)試樣的量400μl。(4)溫度140°C。(MFR2)之比(MFR10/MFR2)在16.2-50,理想的在16.3-45,再理想的在16.4-43,更理想的在16.5-40,特理想的在16.6-35的范圍內。MFR2理想的范圍為0.01-100g/10分,更理想范圍為0.015-50g/10分,特理想范圍為0.02-30g/10分。,(B)用GPC測定的重均分子量(Mw)與數均分子量(Mn)之比(Mw/Mn)在1.2-4.0,較理想在1.3-3.8,更理想在1.4-3.5的范圍內。(C)在190°C10kg負荷的MFR10與2.16Kg負荷的MFR2之比(MFR10/MFR2)在12-50,理想的在13-45,再理想的在14-43,更理想的在15-40,特理想的在16-35的范圍內。還有,MFR2的理想的范圍為0.01-100g/10分,更理想的范圍為0.015-50g/10分,特理想的范圍為0.02-30g/10分。,(B)用凝膠滲透色譜法(GPC)測定的重均分子量(Mw)與數均分子量(Mn)之比(Mw/Mn)在1.2-10,較理想在1.2-8,更理想在1.2-4的范圍內。200°C的復彈性率G*(dyne/cm2)為5.0×105?dyne/cm2時的角速度ω(rad/sec)作為ω1,200°C的復彈性率G*(dyne/cm2)為2.0×106dyne/cm2時的角速度ω(rad/sec)作為ω2的場合,ω2/ω1為18以上,理想的為20以上,沒有特定的上限,理想的為60以下。200°C,在0.04≤ω≤400的范圍內測定G*(dyne/cm2)。=400rad/sec時測定,由于G*在2.0×106dyne/cm2以下,算不出ω2/ω1的場合。考慮到在ω=0.04?rad/sec時測定,由于G*在5.0×105dyne/cm2以上,算不出ω2/ω1的場合。(1)-(3)式的結構,最理想的結構為(2)式的結構。2-甲茚基、2,4二甲茚基、2-乙茚基、2-正丙茚基、2-甲基-4-乙茚基、2-甲基-4-苯茚基、2-甲基-4-(1-萘基)茚基、2-正丙基-4-(9-菲基)茚基、2-甲芴基、2-乙芴基、2,7-二甲芴基、2-甲基-7-乙芴基等。;(ii)RanAl(OSiRc)3-n表示的化合物:例如Et2Al(OSiMe3)、(iso-Bu)2Al(OSiMe3)、(iso-Bu)2Al(OSiEt3)等;(iii)RanAl(OAlRd2)3-n表示的化合物:例如Et2AlOAlEt2、(iso-Bu)2AlOAl(iso-Bu)2等;(iv)RanAl(NRe2)3-n表示的化合物:例如Me2AlNEt2、Et2AlNHMe、Me2AlNHEt、Et2AlN(Me3Si)2、(iso-Bu)2AlN(Me3Si)2等;(v)RanAl(SiRf3)3-n表示的化合物:例如(iso-Bu)2AlSiMe3等;(vi)RanAl[N((Rg)-AlRh2)3-n表示的化合物:例如Et2AlN(Me)-AlEt2(iso-Bu)2、AlN(Et)Al(iso-Bu)2等。對于100升乙烯添加少量(1ml程度)己烯等的α-烯烴,可在60-80°C進行聚合。ザンソフィラィト、綠泥石等。并且MFR10/MFR2大,流動性優越。1(乙撐雙(茚基)鉿二氯化物的合成)將雙(茚基)乙烷(商品)5.4g與THF50ml裝入氮置換的200ml的玻璃制燒瓶中,邊攪拌邊冷卻到-30~-40°C。(茚基)乙烷陰離子化。200ml的玻璃制燒瓶中,并冷卻到-60°C以下后徐徐地加入HfCl4(商品:純度99.9%)6.7g。100°C干燥24小時得到密度為0.957g/cm3、[η]為1.46dl/g、Mw/Mn為2.13、MFR2為0.62g/10分、MFR10/MFR2之比為16.6的聚合物12.1g。80°C干燥12小時得到密度為0.865g/cm3、[η]為1.60dl/g、Mw/Mn為2.08、MFR2為0.09g/10分、MFR10/MFR2之比為21.7的聚合物9.4g。2一樣進行,得到密度為0.870g/cm3、[η]為2.12dl/g、Mw/Mn為1.98、MFR2為0.06g/10分、MFR10/MFR2之比為20.8的聚合物14.5g。2一樣進行,得到密度為0.869g/cm3、[η]為1.28dl/g、Mw/Mn為2.08、MFR2為1.60g/10分、MFR10/MFR2之比為12.5的聚合物13.7g。2一樣進行,得到密度為0.867g/cm3、[η]為2.00dl/g、Mw/Mn為2.18、MFR2為0.18g/10分、MFR10/MFR2之比為22.7的聚合物16.1g。2/ω1的值為20.6。2一樣進行,得到密度為0.935g/cm3、[η]為2.00dl/g、Mw/Mn為2.20、MFR2為0.11g/10分、MFR10/MFR2之比為21.5的聚合物21.4g。2一樣進行,得到密度為0.930g/cm3、[η]為1.74dl/g、Mw/Mn為2.21、MFR2為0.19g/10分、MFR10/MFR2之比為18.8的聚合物26.8g。2一樣進行,得到密度為0.954g/cm3、[η]為1.43dl/g、Mw/Mn為2.95、MFR2為0.12g/10分、MFR10/MFR2之比為25.5的聚合物38.1g。2一樣進行,得到密度為0.927g/cm3、Mw/Mn為2.25、MFR2為0.04g/10分、MFR10/MFR2之比為17.0的聚合物14.5g。)的MFR10/MFR2之比為9.31。2一樣進行,得到密度為0.859g/cm3、[η]為0.68dl/g、MFR2為91.0g/10分、MFR10/MFR2之比為7.8的聚合物21.7g。2一樣進行,得到密度為0.859g/cm3、[η]為3.1dl/g、MFR2為0.14g/10分、MFR10/MFR2之比為6.7的聚合物9.4g。比較例4作為乙烯系聚合物,關于ダゥ社制ァフィニティ1845TM,MFR10/MFR2測定為8.5。另外,ω2/ω1測定為8.3。